(57)【要約】【課題】軽量化しつつ、成形性および強度を向上することができる弾性部材用線材および弾性部材を提供すること。【解決手段】本発明に係る弾性部材用線材は、弾性部材を作製するための弾性部材用線材であって、長尺の部材を用いて形成された螺旋状をなす第１のチューブ体、および長尺状の部材を用いて形成された螺旋状をなし、第１のチューブ体を覆う第２のチューブ体を有する芯材と、芯材に巻回してなる強化繊維を有し、芯材の外表面を覆うＦＲＰ層と、を備え、第１および第２のチューブ体が、巻回する方向が、当該弾性部材用線材の中心軸に対して互いに反対方向であるとともに、第２のチューブ体、およびＦＲＰ層の最内層に位置する強化繊維が、隣接する巻回する方向が、当該弾性部材用線材の中心軸に対して互いに反対方向である。【選択図】図１
2017081048.tif 000002
【特許請求の範囲】
【請求項１】
弾性部材を作製するための弾性部材用線材であって、
長尺の部材を用いて形成された螺旋状をなす第１のチューブ体、および長尺の部材を用いて形成された螺旋状をなし、前記第１のチューブ体を覆う第２のチューブ体を有する芯材と、
前記芯材に巻回してなる強化繊維を有し、前記芯材の外表面を覆うＦＲＰ層と、
を備え、
前記第１および第２のチューブ体は、巻回する方向が、当該弾性部材用線材の中心軸に対して互いに反対方向であるとともに、
前記第２のチューブ体、および前記ＦＲＰ層の最内層に位置する前記強化繊維は、巻回する方向が、当該弾性部材用線材の中心軸に対して互いに反対方向である
ことを特徴とする弾性部材用線材。
【請求項２】
前記第１および第２のチューブ体は、巻回の中心軸と巻回する方向とのなす角度がそれぞれ一定である
ことを特徴とする請求項１に記載の弾性部材用線材。
【請求項３】
前記第１および第２のチューブ体は、各々帯状の部材を螺旋状に巻回してなり、
長手方向に沿って形成される間隔が、前記帯状の部材の幅より小さい
ことを特徴とする請求項１または２に記載の弾性部材用線材。
【請求項４】
前記第１および第２のチューブ体は、各々鉄鋼材、またはアルミニウム、マグネシウムもしくはチタンを主成分とする合金、ＦＲＰを用いて形成されている
ことを特徴とする請求項１〜３のいずれか一つに記載の弾性部材用線材。
【請求項５】
前記第１および第２のチューブ体は、各々の部材の長手方向からみた外周のなす形状が矩形、円、楕円状または多角形状をなす
ことを特徴とする請求項１〜４のいずれか一つに記載の弾性部材用線材。
【請求項６】
前記長尺の部材は、長手方向と直交する断面が矩形、円、楕円状または多角形状をなす
ことを特徴とする請求項１〜５のいずれか一つに記載の弾性部材用線材。
【請求項７】
前記第１のチューブ体の内部に設けられており、該第１のチューブ体が巻き付けられてなる樹脂製の芯
を備えたことを特徴とする請求項１〜６のいずれか一つに記載の弾性部材用線材。
【請求項８】
絶縁性材料を用いて形成され、前記芯材と前記強化繊維との間に設けられる電蝕防止部
を備えたことを特徴とする請求項１〜７のいずれか一つに記載の弾性部材用線材。
【請求項９】
前記強化繊維は、少なくとも外表面の前記強化繊維の前記芯材に対して巻回する方向が、外部から加わる荷重に応じて当該弾性部材用線材に印加される引張り荷重の方向に沿った方向である
ことを特徴とする請求項１〜８のいずれか一つに記載の弾性部材用線材。
【請求項１０】
前記ＦＲＰ層は、前記強化繊維同士を固定する熱硬化性樹脂を含み、
前記第２のチューブ体は、外表面に前記熱硬化性樹脂との接着性を向上させる表面処理が施されている
ことを特徴とする請求項１〜９のいずれか一つに記載の弾性部材用線材。
【請求項１１】
前記強化繊維は、前記芯材に対する周回方向に沿って連続している
ことを特徴とする請求項１〜１０のいずれか一つに記載の弾性部材用線材。
【請求項１２】
請求項１〜１１のいずれか一つに記載の弾性部材用線材を用いてなることを特徴とする弾性部材。
【請求項１３】
自動車用のトーションバー、スタビライザーまたはフレームであることを特徴とする請求項１２に記載の弾性部材。
【発明の詳細な説明】
【技術分野】
【０００１】
本発明は、弾性部材用線材および弾性部材に関する。
【背景技術】
【０００２】
従来、自動車の燃費向上を実現するための一つの方策として、各種部品の軽量化が追求されている。例えば、エンジンブロックの材料として、鋳鉄の代わりにアルミニウム合金が使われ、エンジンカバーやオイルパンの材料として、鋼の代わりにマグネシウム合金が使われるとともに、フレームやボディの材料として、ＣＦＲＰ（Carbon  Fiber  Reinforced  Plastics）の採用が始まりつつある。
【０００３】
近年、自動車の軽量化という観点から、例えばサスペンション用の懸架ばねなどのコイルばねを軽量化することが検討されている。コイルばねや、トーションバーなどの弾性部材を軽量化することが可能な弾性部材用線材として、中空の線材や、比重の軽いチタン線材、前述の線材と比して軽量効果が高い炭素繊維などの強化繊維を用いて形成されているＣＦＲＰの弾性部材用線材が挙げられる（例えば、特許文献１，２を参照）。
【０００４】
特許文献１には、可撓性を有する芯線と、芯線の軸方向に対する角度が１５°〜８０°、または−８０°〜−１５°となるように巻回されてなる補強繊維層と、芯線と補強繊維層とを結合する熱硬化性樹脂マトリックスからなる弾性部材用線材を用いたコイルばねが記載されている。
【０００５】
特許文献２には、アルミニウムを芯材とし、このアルミニウム芯材の外周に対して、複数の炭素繊維が編み込まれてなる網目状の強化繊維を巻き付けてなるＣＦＲＰ層が設けられた弾性部材用線材が開示されている。
【先行技術文献】
【特許文献】
【０００６】
【特許文献１】特開昭５８−２８０２９号公報
【特許文献２】実開昭５５−４５０７６号公報
【発明の概要】
【発明が解決しようとする課題】
【０００７】
このような弾性部材用線材を用いて弾性部材を作製するにあたり、特許文献１，２が開示する弾性部材用線材のような中実の芯線を用いる場合、該線材を屈曲させる際に大きな力を必要とするため、成形性が低下してしまう。
【０００８】
また、特許文献２のように芯材に対して網目状に繊維を巻き付けると、ねじり応力が加わった際に繊維が座屈破壊されやすいため、強度を確保するため線材径を大きくしなければならず、十分な軽量化効果が得られないおそれがあった。
【０００９】
本発明は、上記に鑑みてなされたものであって、軽量化しつつ、成形性および強度を向上することができる弾性部材用線材および弾性部材を提供することを目的とする。
【課題を解決するための手段】
【００１０】
上述した課題を解決し、目的を達成するために、本発明に係る弾性部材用線材は、弾性部材を作製するための弾性部材用線材であって、長尺の部材を用いて形成された螺旋状をなす第１のチューブ体、および長尺の部材を用いて形成された螺旋状をなし、前記第１のチューブ体を覆う第２のチューブ体を有する芯材と、前記芯材に巻回してなる強化繊維を有し、前記芯材の外表面を覆うＦＲＰ層と、を備え、前記第１および第２のチューブ体は、巻回する方向が、当該弾性部材用線材の中心軸に対して互いに反対方向であるとともに、前記第２のチューブ体、および前記ＦＲＰ層の最内層に位置する前記強化繊維は、隣接する巻回する方向が、当該弾性部材用線材の中心軸に対して互いに反対方向であることを特徴とする。
【００１１】
また、本発明に係る弾性部材用線材は、上記の発明において、前記第１および第２のチューブ体は、巻回の中心軸と巻回する方向とのなす角度がそれぞれ一定であることを特徴とする。
【００１２】
また、本発明に係る弾性部材用線材は、上記の発明において、前記第１および第２のチューブ体は、各々帯状の部材を螺旋状に巻回してなり、長手方向に沿って形成される間隔が、前記帯状の部材の幅より小さいことを特徴とする。
【００１３】
また、本発明に係る弾性部材用線材は、上記の発明において、前記第１および第２のチューブ体は、各々鉄鋼材、またはアルミニウム、マグネシウムもしくはチタンを主成分とする合金、ＦＲＰを用いて形成されていることを特徴とする。
【００１４】
また、本発明に係る弾性部材用線材は、上記の発明において、前記第１および第２のチューブ体は、各々の部材の長手方向からみた外周のなす形状が矩形、円、楕円状または多角形状をなすことを特徴とする。
【００１５】
また、本発明に係る弾性部材用線材は、上記の発明において、前記長尺の部材は、長手方向と直交する断面が矩形、円、楕円状または多角形状をなすことを特徴とする。
【００１６】
また、本発明に係る弾性部材用線材は、上記の発明において、前記第１のチューブ体の内部に設けられており、該第１のチューブ体が巻き付けられてなる樹脂製の芯を備えたことを特徴とする。
【００１７】
また、本発明に係る弾性部材用線材は、上記の発明において、絶縁性材料を用いて形成され、前記芯材と前記強化繊維との間に設けられる電蝕防止部を備えたことを特徴とする。
【００１８】
また、本発明に係る弾性部材用線材は、上記の発明において、前記強化繊維は、少なくとも外表面の前記強化繊維の前記芯材に対して巻回する方向が、外部から加わる荷重に応じて当該弾性部材用線材に印加される引張り荷重の方向に沿った方向であることを特徴とする。
【００１９】
また、本発明に係る弾性部材用線材は、上記の発明において、前記ＦＲＰ層は、前記強化繊維同士を固定する熱硬化性樹脂を含み、記第２のチューブ体は、外表面に前記熱硬化性樹脂との接着性を向上させる表面処理が施されていることを特徴とする。
【００２０】
また、本発明に係る弾性部材用線材は、上記の発明において、前記強化繊維は、前記芯材に対する周回方向に沿って連続していることを特徴とする。
【００２１】
また、本発明に係る弾性部材は、上記の発明に係る弾性部材用線材を用いてなることを特徴とする。
【００２２】
また、本発明に係る弾性部材は、上記の発明において、自動車用のトーションバー、スタビライザーまたはフレームであることを特徴とする。
【発明の効果】
【００２３】
本発明によれば、軽量化しつつ、成形性および強度を向上することができるという効果を奏する。
【図面の簡単な説明】
【００２４】
【図１】図１は、本発明の一実施の形態に係る弾性部材用線材の構成を示す模式図である。
【図２】図２は、本発明の一実施の形態に係る弾性部材用線材の構成を説明する図である。
【図３】図３は、本発明の一実施の形態に係る弾性部材用線材の要部の構成を示す模式図である。
【図４】図４は、本発明の一実施の形態に係る弾性部材用線材の製造方法を説明する図である。
【図５】図５は、本発明の一実施の形態に係る弾性部材用線材の製造方法を説明する図である。
【図６】図６は、本発明の一実施の形態に係る弾性部材用線材の製造方法を説明する図である。
【図７】図７は、本発明の実施の形態の変形例に係る弾性部材用線材の構成を示す模式図である。
【図８】図８は、本発明の実施例に係る気孔率について説明する模式図である。
【発明を実施するための形態】
【００２５】
以下、添付図面を参照して本発明を実施するための形態（以下、「実施の形態」という）を説明する。なお、図面は模式的なものであって、各部分の厚みと幅との関係、それぞれの部分の厚みの比率などは現実のものとは異なる場合があり、図面の相互間においても互いの寸法の関係や比率が異なる部分が含まれる場合がある。
【００２６】
図１は、本発明の一実施の形態に係る弾性部材用線材の構成を示す模式図である。図２は、本発明の一実施の形態に係る弾性部材用線材の構成を説明する図であって、図１に示す弾性部材用線材を長手方向からみた図である。図１，２に示す弾性部材用線材１は、芯材に繊維を巻き付けてなる線材を屈曲させることによって、両振り応力が加わる弾性部材、例えば、自動車用のスタビライザー、トーションバーまたはフレームとして用いられる。
【００２７】
弾性部材用線材１は、金属、合金または繊維強化プラスチック（Fiber  Reinforced  Plastics：ＦＲＰ）を用いて形成された芯材１０と、芯材１０に巻き付けられる複数の強化繊維を含み、該芯材１０を覆うＦＲＰ層１１とを有する。
【００２８】
芯材１０は、長尺の帯状部材を用いて形成される。本実施の形態において、該帯状部材は、長手方向と直交する断面が矩形（長方形）をなすものとして説明するが、円をなすものや、楕円状、多角形状（正方形を含む）をなすものであってもよい。また、芯材１０は、巻回の中心軸Ｎ１方向からみて外周のなす形状が円をなすものとして説明するが、矩形、楕円状または多角形状をなすものであってもよい。芯材１０は、螺旋状に巻回してなる内周側スパイラルチューブ１０ａと、帯状の部材を螺旋状に巻回してなり、内周側スパイラルチューブ１０ａを覆う外周側スパイラルチューブ１０ｂと、を有する。内周側スパイラルチューブ１０ａおよび外周側スパイラルチューブ１０ｂを構成する材料としては、アルミニウム、マグネシウムまたはチタンを主成分とする合金などの軽量な合金、ＦＲＰが挙げられる。また、スパイラルチューブは中実芯よりも軽量であるため、鉄鋼材や、硬鋼線のように重量の大きな金属も使用できる。内周側スパイラルチューブ１０ａおよび外周側スパイラルチューブ１０ｂの形状については後述する。なお、内周側スパイラルチューブ１０ａと外周側スパイラルチューブ１０ｂとは、一端側で連続している、すなわち一つの帯状部材を用いて形成されていてもよい。
【００２９】
内周側スパイラルチューブ１０ａおよび外周側スパイラルチューブ１０ｂは、各々の巻回の中心軸（例えば、図２に示す中心軸Ｎ１）と、巻回する方向とのなす角度（以下、巻回角度ともいう）が、互いに異なる角度となるように巻回されている。例えば、中心軸Ｎ１と直交する方向からみて、内周側スパイラルチューブ１０ａの巻回角度が中心軸Ｎ１に対して上向きの２０°〜８５°の範囲の角度である場合、外周側スパイラルチューブ１０ｂの巻回角度が下向きの−８５°〜−２０°の範囲の角度となるように巻回されている。
【００３０】
なお、内周側スパイラルチューブ１０ａおよび外周側スパイラルチューブ１０ｂは、部分的に巻回する方向と中心軸Ｎ１とがなす角度が異なっていてもよいが、一定の角度で巻回されることが好ましい。ここでいう「一定の角度」とは、製造上における巻付け角度の誤差を含んでいる。
【００３１】
また、芯材１０は、内周側スパイラルチューブ１０ａおよび外周側スパイラルチューブ１０ｂにおいては、防錆処理が施されていてもよい。具体的には、内周側スパイラルチューブ１０ａよび外周側スパイラルチューブ１０ｂの表面に防錆剤を塗布することにより防錆処理が施される。また、芯材１０は、外周が、絶縁材料からなる樹脂またはＦＲＰからなる被覆層を有していてもよい。
【００３２】
また、芯材１０は、内周側スパイラルチューブ１０ａの内部に樹脂製の芯が設けられていてもよいし、内周側スパイラルチューブ１０ａの内部に樹脂が充填されていてもよいし、両端の開口を塞ぐ蓋が設けられていてもよい。これにより、内周側スパイラルチューブ１０ａの内部への異物の進入を防止することができる。
【００３３】
ＦＲＰ層１１は、複数の強化繊維１２を芯材１０に巻き付けることによって形成された層をなす。強化繊維１２としては、炭素繊維、ガラス繊維、芳香族ポリアミド繊維であるアラミド繊維、および玄武岩繊維であるバサルト繊維から選択される少なくとも一つの繊維が用いられる。
【００３４】
ＦＲＰ層１１において、少なくとも一部の強化繊維１２（隣り合う強化繊維）同士は、熱硬化性樹脂により互いに固着されている。すなわち、ＦＲＰ層１１は、上述した複数の強化繊維１２と、該強化繊維１２同士を固定する熱硬化性樹脂とを含んでいる。熱硬化性樹脂としては、内周側スパイラルチューブ１０ａ、外周側スパイラルチューブ１０ｂおよび強化繊維１２の融点より低い温度の熱により硬化する樹脂、例えばエポキシ樹脂が挙げられる。なお、熱硬化性樹脂に代えて、熱可塑性樹脂を用いてもよい。
【００３５】
ＦＲＰ層１１における強化繊維１２は、繊維を一本ずつ芯材１０に巻き付けるものであってもよいし、複数の繊維を束にして、複数束を芯材１０に巻き付けるものであってもよい。いずれの巻き付けにおいても、各繊維の巻付け方向は揃っている。また、シート状をなす繊維束を、繊維の長手方向を揃えて芯材１０の外表面に設けるようにしてもよい。また、線材の径方向には、一本または複数本の強化繊維が巻き付けられている。
【００３６】
また、強化繊維１２が、線材の一端から他端にかけて連続していることが、弾性部材用線材１（ＦＲＰ層１１）の強度を向上させる点で好ましい。強化繊維１２が不連続の場合、外部から加わる荷重を線材全体で負担できず、不連続部分に応力が集中して線材の破壊の起点となりやすい。強化繊維１２が線材の一端から他端にかけて連続する場合、各強化繊維１２が、線材の一端から他端にかけて螺旋状に延び、芯材１０に対する周回方向に沿って連続していることになる。
【００３７】
また、強化繊維１２のうちＦＲＰ層１１の最内層に位置する強化繊維１２が芯材１０に巻き付けられた巻付け方向（強化繊維１２が巻回する方向：図１の巻付け方向Ｙ１）と中心軸Ｎ１とがなす角度（以下、巻付け角度ともいう）は、外周側スパイラルチューブ１０ｂの巻回角度が２０°〜８５°の範囲の角度である場合、強化繊維１２のうちＦＲＰ層１１の最内層に位置する強化繊維１２の巻付け角度が、−９０°〜０°の範囲の角度、望ましくは−４５°近傍となるように巻き付けられている。これに対し、外周側スパイラルチューブ１０ｂの巻回角度が−８５°〜−２０°の範囲の角度である場合、強化繊維１２のうちＦＲＰ層１１の最内層に位置する強化繊維１２の巻付け角度が、０°〜９０°の範囲の角度、望ましくは４５°近傍となるように巻き付けられている。
【００３８】
なお、複数の強化繊維１２は、弾性部材用線材１の径方向（軸Ｎ１と直交する方向）に積層される強化繊維１２の巻付け方向が互いに逆方向（±θ）であってもよいし、編み目状をなすものであってもよい。強化繊維１２の巻付け方向が互いに逆方向（±θ）である場合は、一方の層側が０°〜９０°の範囲の巻付け角度で巻き付けられている場合は、他方が−９０°〜０°の範囲の巻付け角度となるように巻き付けられている。
【００３９】
強化繊維１２は、少なくとも外表面の強化繊維１２の巻付け方向Ｙ１が、外部から荷重が加わった際に、線材に加わる荷重である引張り荷重の方向に沿った方向であることが好ましい。図３は、本発明の一実施の形態に係る弾性部材用線材の要部の構成を示す模式図であって、弾性部材用線材１にねじり応力が加わった際に、線材の表面に加わる荷重を説明する図である。弾性部材用線材１に対し、該弾性部材用線材１の中心軸のまわりの荷重であって、互いに反対まわりの荷重Ｆ1，Ｆ2によるねじり応力が加わった場合、弾性部材用線材１の表面における矩形の微細領域Ｍでみると、該微細領域Ｍには、図３の（ａ）に示すせん断応力τ11，τ12，τ21，τ22が加わる。線材にせん断応力τ11，τ12，τ21，τ22が加わることは、換言すれば、図３の（ｂ）に示すような引張り荷重ＦTと、圧縮荷重ＦCとが微細領域Ｍに加わることになる。弾性部材用線材１のように、両振り応力が加わる弾性部材には、荷重Ｆ1，Ｆ2とは逆回りのねじり応力が加わるため、引張り荷重ＦTと、引張り荷重ＦTと直交する引張り荷重の二方向の引張り荷重が加わることとなる。これに対し、圧縮コイルばね、または引張りコイルばねなど、ねじりの方向が一方向である片振り応力が加わる弾性部材は、引張り荷重ＦTは、一方向のみとなる。
【００４０】
本実施の形態に係る弾性部材用線材１は、内周側スパイラルチューブ１０ａ、外周側スパイラルチューブ１０ｂおよび強化繊維１２において、隣接するチューブ同士、または外周側スパイラルチューブ１０ｂと強化繊維１２のうちＦＲＰ層１１の最内層に位置する強化繊維１２の巻回方向が異なり、互いに交差していればよい。
【００４１】
上述したように、内周側スパイラルチューブ１０ａおよび外周側スパイラルチューブ１０ｂが互いに交差することで、異なる方向から加わる荷重、例えば、ある方向から加わる荷重と、それとは反対の方向から加わる荷重とに対し、外周側スパイラルチューブ１０ｂが拡径する方向に変形しようとすることでＦＲＰ層１１の縮径を抑制するか、または、内周側スパイラルチューブ１０ａが拡径する方向に変形しようとすることで外周側スパイラルチューブ１０ｂの縮径を抑制し、該外周側スパイラルチューブ１０ｂを介してＦＲＰ層１１の縮径を抑制することができる。
【００４２】
本実施の形態に係る弾性部材用線材１は、芯材１０の外周のなす径（外径）をＲ1、ＦＲＰ層１１の外周のなす径、すなわち弾性部材用線材１の外径をＲ2としたとき、０＜Ｒ1／Ｒ2＜０．８を満たすことが、弾性部材用線材１を軽量化する点で好ましい。
【００４３】
本実施の形態に係る弾性部材用線材１は、弾性部材用線材１を自動車用のスタビライザー、トーションバーまたはフレーム用の線材として用いる場合の強度として、線材の剛性率が１０ＧＰａ以上であり、静的ねじり強度が４５０ＭＰａ以上であることが好ましい。
【００４４】
続いて、本実施の形態に係る弾性部材用線材１の製造方法について、図４〜図６を参照して説明する。図４〜図６は、本発明の一実施の形態に係る弾性部材用線材の製造方法を説明する図である。
【００４５】
まず、芯材１０の作製について説明する。図４に示す内周側スパイラルチューブ１０ａに対し、外周側スパイラルチューブ１０ｂを巻き付ける。この際、内周側スパイラルチューブ１０ａの巻回方向Ｙ１１と、外周側スパイラルチューブ１０ｂの巻回方向Ｙ１２とは、互いに異なっている。本実施の形態では、互いに反対方向（チューブの中心軸に対し、±θ）となっているものとして説明する。
【００４６】
内周側スパイラルチューブ１０ａに対して外周側スパイラルチューブ１０ｂを巻き付けることにより、芯材１０を得ることができる（図５参照）。この際、内周側スパイラルチューブ１０ａおよび外周側スパイラルチューブ１０ｂは、それぞれ帯状の部材を螺旋状に巻回してなり、長手方向に沿って形成される帯状部材同士の間隔が、帯状の部材の幅より小さいことが、芯材１０の強度を向上させるという観点で好ましい。また、図５では、内周側スパイラルチューブ１０ａおよび外周側スパイラルチューブ１０ｂが離間しているが、説明のために離間させており、実際には両者は、中心軸と直交する径方向において重複する部分が接触した状態となっている。また、組み付け後に上述したような接触状態となっていれば、組み付け前の内周側スパイラルチューブ１０ａの外周の径が、外周側スパイラルチューブ１０ｂの内周の径より大きくてもよい。この場合、組み付け時に、内周側スパイラルチューブ１０ａが、外周側スパイラルチューブ１０ｂによって締め付けられる。
【００４７】
また、外周側スパイラルチューブ１０ｂには、各々の外表面が熱硬化性樹脂との接着性を向上させるための表面処理が施されていることが、芯材１０とＦＲＰ層１１との接着性を向上させる点で好ましい。この表面処理としては、薬品やブラストなどの物理的な方法による表面処理、プライマーやカップリング剤などによる表面被覆処理、プラズマや紫外線などによる浄化、活性化処理などが挙げられる。
【００４８】
また、内周側スパイラルチューブ１０ａおよび外周側スパイラルチューブ１０ｂには、残留応力を付与する処理が施されていることが、芯材１０の強度を向上させる点で好ましい。この残留応力を付与する処理としては、ショットピーニング処理など、材料特性を変化させる処理としては、焼き入れ処理、焼き戻し処理など、が挙げられる。
【００４９】
その後、予め液状の熱硬化性樹脂を含浸した強化繊維１２を芯材１０に巻き付ける（図６参照）。この際、外周側スパイラルチューブ１０ｂの巻回方向Ｙ１２と、強化繊維１２の巻回方向Ｙ１３とは、互いに異なっている。巻回方向Ｙ１３は、上述した巻回方向Ｙ１と同じである。
【００５０】
強化繊維１２を巻回後、この線材を、強化繊維１２の熱硬化性樹脂が硬化する温度以上であって、内周側スパイラルチューブ１０ａ、外周側スパイラルチューブ１０ｂおよび強化繊維１２の融点より低い温度で加熱する。加熱により熱硬化性樹脂が硬化することによって、隣り合う強化繊維１２同士が固着される。
【００５１】
上述した処理によって、内周側スパイラルチューブ１０ａおよび外周側スパイラルチューブ１０ｂを有する芯材１０と、複数の強化繊維１２、および該強化繊維１２同士を固着する熱硬化性樹脂とを含むＦＲＰ層１１と、が形成され、図１に示す弾性部材用線材１を得ることができる。
【００５２】
また、内周側スパイラルチューブ１０ａおよび外周側スパイラルチューブ１０ｂが螺旋状をなす中空の部材であるため、弾性部材用線材１内で発生した気泡を線材の内側からも除去することが可能であり、線材の気孔率を低減して、強度低下を引き起こす気泡の残存を少なくすることができる。
【００５３】
なお、強化繊維１２を芯材１０に巻き付ける方法として、例えば、フィラメントワインディング法（Filament  Winding）が挙げられる。なお、複数の繊維がシート状をなしている繊維束を用いる場合は、シートワインディング法（Sheet  Winding）により形成することも可能といえる。
【００５４】
この弾性部材用線材１の一部を屈曲させて、トーションバーや、スタビライザー、フレームなどの弾性部材として使用することが可能である。
【００５５】
以上説明した本発明の一実施の形態によれば、芯材１０とＦＲＰ層１１を備えた弾性部材用線材１において、芯材１０が、互いに交差するように巻回されてなる内周側スパイラルチューブ１０ａおよび外周側スパイラルチューブ１０ｂを有する筒状をなし、強化繊維１２が、外周側スパイラルチューブ１０ｂと交差するように巻回したので、中空とすることで軽量化しつつ、成形性を向上し、互いに交差するように巻回されてなる内周側スパイラルチューブ１０ａおよび外周側スパイラルチューブ１０ｂにより線材１の縮径によるＦＲＰ層１１の剪断破壊に対する強度を向上することができる。一方、中実金属芯であると、曲げにくいため成形しにくく、いったん塑性変形するとへたったままになってしまい、中空でも同様に、成形時に折れ曲がり、成形不良となってしまう。
【００５６】
（実施の形態の変形例）
なお、ＦＲＰ層１１を形成する強化繊維１２がその一部でも導電性の繊維を含む場合、芯材１０が金属製であることから電蝕を起こす可能性があるため、芯材１０とＦＲＰ層１１との間に、絶縁性材料、例えば絶縁性のガラス繊維強化プラスチック（ＧＦＲＰ）層や、芯材１０の表面に形成した絶縁性の酸化被膜からなる電蝕防止層（電蝕防止部）を設けてもよい。図７は、本実施の形態の変形例に係る弾性部材用線材の構成を示す模式図である。図７に示す弾性部材用線材１ａは、芯材１０とＦＲＰ層１１との間に、絶縁性材料からなる電蝕防止層１３が設けられている。電蝕防止層１３は、例えば、絶縁性のＧＦＲＰ層、アルマイト層などの絶縁性の酸化被膜で形成される。電蝕防止層１３の厚さ（芯材１０の径方向の厚さ）は絶縁性が確保できればよく、例えばＧＦＲＰ層では０．１ｍｍ程度でも十分効果が得られる。電蝕防止層１３の形成により、芯材１０の電蝕による劣化を防止することができる。
【実施例】
【００５７】
以下、本発明に係る弾性部材用線材の実施例について説明する。なお、本発明は、これらの実施例に限定されるものではない。まず、本実施例に係る試験内容について説明する。
【００５８】
（ねじり強度試験）
線材に三軸のひずみゲージを貼付し、線材の中心軸のまわりの回転速度を０．３°／秒として試験を行った。本ねじり試験により、線材（炭素繊維）の静的ねじり強度を求めた。
【００５９】
（剛性率）
上述したねじり試験により得られた応力−ひずみ線図の傾きをもとに、剛性率を算出した。
【００６０】
（気孔率）
拡大鏡を用いて弾性部材用線材の断面を撮影し、ＦＲＰ層の気孔率を測定した。図８は、本発明の実施例に係る気孔率について説明する模式図である。図８に示すように、内側気孔率として領域Ｒ3の気孔率を測定し、外側気孔率として領域Ｒ4の気孔率を測定した。
【００６１】
（成形性）
弾性部材用線材の金型へのセットのし易さを以下のように評価した。金型は、高さが７００ｍｍ、幅が５００ｍｍ、角部の曲率半径（Ｒ）が５０ｍｍの実験用フレームの形状をなす溝を有する型を使用した。
◎：容易にセットできる
○：セット時に若干抵抗がある
×：セット時に抵抗がある
【００６２】
（断面形状）
弾性部材用線材の寸法の安定性を断面形状に基づいて評価した。樹脂硬化／脱型後の線材の断面形状の変化を確認した。
【００６３】
続いて、本実施例に係る弾性部材用線材の製造方法および構成について説明する。
【００６４】
（実施例１）
フィラメントワインディング機に取り付けるマンドレルとして、厚さが１ｍｍの硬鋼線を、長手方向に沿って巻いて外径φ５ｍｍの内周側スパイラルチューブを作製した。この硬鋼線は、φ３ｍｍの硬鋼線材を圧延して厚さを１ｍｍとしたものを用いた。その後、内周側スパイラルチューブに対し、厚さが１ｍｍの硬鋼線を、長手方向に沿って内周側スパイラルチューブに巻き付け外径φ７ｍｍの外周側のスパイラルチューブを形成して芯材を作製した。この際、内周側スパイラルチューブの巻回の中心軸と巻回方向とのなす角度と、外周側スパイラルチューブの巻回の中心軸と巻回方向とのなす角度とは、互いに反対（±θ）となるように巻回し、内周側スパイラルチューブの巻角は約＋５０°、外周側スパイラルチューブの巻角は約−７０°とした。これを長さ３０００ｍｍに切断し実施例１の芯材とした。
【００６５】
次に、この芯材に対しＦＲＰ層を形成した。具体的には、熱硬化性樹脂であるエポキシ樹脂と、架橋剤との混合液を含浸させた炭素繊維の繊維束を、繊維束の巻回方向が芯材の長手方向に対して＋４５°をなす状態を維持しながら、芯材の一方の端部から他方の端部まで隙間なく巻き付けた。その後、その上から同じ繊維混合束を、繊維混合束の巻回方向が芯材の長手方向に対して−４５°をなす（一層目と逆向き）状態を維持しながら、芯材の他方の端部から一方の端部まで隙間なく巻き付けた。この＋４５°の層と−４５°の層とを交互に積層していき、線材の外径が均一なφ約１４ｍｍの未硬化の炭素繊維強化プラスチック（ＣＦＲＰ）線材を成形した。その後、特性測定用線材はオーブンで線材に引張り荷重約５００グラムを加えた状態で、１００℃で加熱した後１５０℃で加熱硬化させた。これにより本実施例１の特性測定用の弾性部材用線材を得た。表１に、実施例１に係る弾性部材用線材の構成および試験結果を示す。
【表１】
2017081048.tif 000003
【００６６】
（実施例２）
実施例１で作製した未硬化の炭素繊維強化プラスチック（ＣＦＲＰ）線材を、実験用フレームの形状をなす溝を有する型にはめ込み、同じ溝を有する型で挟み込んでオーブンで加熱硬化させて実施例２のフレームを得た。表１に、実施例２に係るフレームの構成および特性を示す。
【００６７】
（比較例１）
マンドレルとして外径φ７ｍｍの５０００系アルミニウム材料製の丸棒を芯材して用いた。その他の条件は、実施例１と同様にして、比較例１の弾性部材用線材を得た。また、比較例１の弾性部材用線材を用いて、実施例２と同様に、型に挟み込んでフレームを作製した。表１に、比較例１に係る弾性部材用線材の構成および特性を示す。
【００６８】
（比較例２）
マンドレルとして外径φ７ｍｍの純アルミニウム材料製の丸棒を芯材して用いた。その他の条件は、実施例１と同様にして、比較例２の弾性部材用線材を得た。表１に、比較例２に係る弾性部材用線材の構成および特性を示す。比較例２の弾性部材用線材を用いて、実施例２と同様に、型に挟み込んでフレームを作製した。
【００６９】
（比較例３）
マンドレルとして外径φ７ｍｍのポリプロピレン（ＰＰ）製の丸棒を芯材して用いた。その他の条件は、実施例１と同様にして、比較例３の弾性部材用線材を得た。表１に、比較例３に係る弾性部材用線材の構成および特性を示す。
【００７０】
（比較例４）
マンドレルとして外径φ７ｍｍ、厚さ１ｍｍの筒状の純アルミニウム材料製のパイプを芯材して用いた。その他の条件は、実施例１と同様にして、比較例４の弾性部材用線材を得た。比較例４の弾性部材用線材を用いて、実施例２と同様に、型に挟み込んでフレームを作製した。表１に、比較例４に係る弾性部材用線材の構成および特性を示す。
【００７１】
（比較例５）
マンドレルとして外径φ７ｍｍ、厚さ１ｍｍの筒状のポリプロピレン（ＰＰ）製のパイプを芯材して用いた。その他の条件は、実施例１と同様にして、比較例５の弾性部材用線材を得た。表１に、比較例５に係る弾性部材用線材の構成および特性を示す。
【００７２】
次に、本実施例に係る弾性部材用線材の特性について説明する。実施例１，２に係る弾性部材用線材は、アルミニウム材料からなる丸棒を芯材としたもの（比較例１，２）と比して、ねじり強度および剛性率がほぼ同等であり、線材として高強度であるといえる。さらに、気孔率は、内側気孔率、外側気孔率ともに比較例１〜５よりも低く、スパイラルチューブを芯材として用いることで、気泡の残存を低減することができた。
【００７３】
また、実施例１に係る弾性部材用線材は変形しやすく、容易に実験用フレーム型にはめ込みが可能であり、線材断面形状の変形も無かった（実施例２の成形性など参照）。一方、比較例１，２，４に係る弾性部材用線材は、フレーム型へのセット時に抵抗があり、変形しにくく型へのはめ込みが困難で線材は変形した、またパイプを芯材とした場合は曲げようとするとパイプが折れ曲がりはめ込みが困難であった。
【００７４】
このように、本発明はここでは記載していない様々な実施の形態等を含みうるものであり、特許請求の範囲により特定される技術的思想を逸脱しない範囲内において種々の設計変更等を施すことが可能である。
【００７５】
以上のように、本発明に係る弾性部材用線材および弾性部材は、軽量化しつつ、成形性および強度を向上するのに好適である。
【符号の説明】
【００７６】
１  弾性部材用線材
１０  芯材
１０ａ  内周側スパイラルチューブ
１０ｂ  外周側スパイラルチューブ
１１  繊維強化プラスチック（ＦＲＰ）層
１２  強化繊維
１３  電蝕防止層
【図１】
2017081048.tif 000004
【図２】
2017081048.tif 000005
【図３】
2017081048.tif 000006
【図４】
2017081048.tif 000007
【図５】
2017081048.tif 000008
【図６】
2017081048.tif 000009
【図７】
2017081048.tif 000010
【図８】
2017081048.tif 000011